(57)【特許請求の範囲】
【請求項１】
膨張式スポーツボールブラダーであって、
ネオプレンラテックスを有し、
前記ブラダーは、ペナルチメート状態（ｐｅｎｕｌｔｉｍａｔｅ  ｓｔａｔｅ）へと膨張すると２％未満のブラダー真球度を有する幾何学的球形または多角形回転楕円体の形状を有し、前記ブラダーは継ぎ目のない外観のブラダー表面を有し、
前記ブラダーは少なくとも５０ｈｒｓ／ｃｃの空気保持性を備えているものである、
膨張式スポーツボールブラダー。
【請求項２】
請求項１記載の膨張式スポーツボールブラダーにおいて、前記ブラダーは、前記ペナルチメート状態へと膨張すると球形スポーツボールの内殻の形状と実質的に同一であるものである。
【請求項３】
請求項１記載の膨張式スポーツボールブラダーにおいて、この膨張式スポーツボールブラダーは、さらに、
バリア層を有するものである。
【請求項４】
請求項１記載の膨張式スポーツボールブラダーにおいて、前記ブラダーは、浸漬成形によって成形されるものである。
【請求項５】
請求項１記載の膨張式スポーツボールブラダーにおいて、前記ブラダーは、全体がネオプレンラテックスで構成されるものである。
【請求項６】
請求項１記載の膨張式スポーツブラダーにおいて、前記ブラダーは、任意のゴム添加剤を当該ブラダーに加えずに、ネオプレンラテックスから構成されるものである。
【請求項７】
請求項１記載の膨張式スポーツブラダーにおいて、前記ブラダーは、ペナルチメート状態（ｐｅｎｕｌｔｉｍａｔｅ  ｓｔａｔｅ）へと膨張すると連続的で一様の外部表面を有するものである。
【請求項８】
請求項１記載の膨張式スポーツブラダーにおいて、前記ブラダーに結合する音響パッドを有するものである。
【請求項９】
請求項１記載の膨張式スポーツブラダーにおいて、前記ブラダーの外部表面に配置される、フローティングカバー及びゴムカバーの少なくとも１つを有するものである。
【請求項１０】
請求項１記載の膨張式スポーツブラダーにおいて、前記ブラダーは、３０００ｐｓｉから４０００ｐｓｉの引張強度を有するネオプレンラテックス膜から構成されるものである。
【請求項１１】
請求項１記載の膨張式スポーツブラダーにおいて、前記ブラダーは、１１０ｐｉｌから１７０ｐｉｌの引裂強度を有するネオプレンラテックス膜から構成されるものである。
【請求項１２】
請求項１記載の膨張式スポーツブラダーにおいて、前記ブラダーは、３０％設定の引張強度が２％から１５％のネオプレンラテックス膜から構成されるものである。
【発明の詳細な説明】
【技術分野】
【０００１】
本出願は、２００８年９月５日付け出願の米国仮出願第６１／０９４，８４５号の利益を主張するものであり、この参照によってその内容は本明細書に組み込まれるものである。
【０００２】
本発明は、膨張式ラテックスネオプレンブラダー（空気袋）および膨張式ラテックスネオプレンブラダーの製造方法に関するものである。本発明はまた、膨張式ラテックスネオプレンブラダーを有する膨張可能な物品に関するものであって、当該物品は、理想的な形状と、優れた弾力性と、空気保持性とを有するものである。最後に、本発明は、膨張性ラテックスネオプレンブラダーを有するスポーツボールおよびゲームボールに関するものである。
【背景技術】
【０００３】
膨張式スポーツボールは、通常、ゴムの内部ブラダーと弾性外部ケーシングとを有する。前記外部ケーシングは、耐久性がなければならず且つ内部圧力を支えるものでなければならない。しかしながら一般的には、前記外部ケーシングは、実質的に耐空気透過性ではなく前記内部ブラダーが空気バリアを提供している。膨張時に前記外部ケーシングが内部圧力がかかっているゴム内部ブラダーの表面にきつく引き伸ばされることによって、スポーツボールは使用の際の高い弾力性と機敏性とを有するようになる。
【０００４】
重量、品質、およびデザインが考慮された後、４つの特性によって内部ブラダーの有用性が測られる。これらの特性は、形状、室温での反発、低温での反発、および空気保持性である。ブラダーの形状は、スポーツボール形状の保持性とともに、用いることができる製造プロセスについても影響を与える。ペナルチメート（ｐｅｎｕｌｔｉｍａｔｅ）ブラダー形状が完成スポーツボールの内殻（インナーシェル）に実質的に同一であることが好ましい。ブラダーの反発は、与圧されたスポーツボールの弾力性と直接的に相関関係がある。前記室温での反発および低温での反発の双方は、プレー中のボールの性能と相関関係がある。より高い反発の値が望ましい。スポーツボール内部ブラダーは、高分子材料の時間−温度−重畳の相互作用によって説明される粘弾性的挙動を示す傾向がある。優れた低温度反発は、ボールが高速度衝撃にさらされる時（例えば、サッカーボールを蹴る時またはバレーボールをスパイクする時）のより良い機敏性に相応する。望ましい室温の反発および望ましい低温の反発を有するブラダーが優れているものである。最後に、空気保持性は、長期の時間に亘ってプレイ可能な空気圧を保持する完成ボールの能力と相関関係がある。
【０００５】
市販のブラダーは、低い空気透過性または良好な跳ね返りおよび反発能力を有するが、優れた弾力性および空気保持性の両方については有していない。このことは、サッカーボールに関するＦＩＦＡ（国際サッカー連盟（Ｆｅｄｅｒａｔｉｏｎ  Ｉｎｔｅｒｎａｔｉｏｎａｌｅ  ｄｅ  Ｆｏｏｔｂａｌｌ  Ａｓｓｏｃｉａｔｉｏｎ））の国際試合基準により証明されている。ＦＩＦＡの国際基準の保形性は２％未満のボール真球度であり（これは困難であり難易度が高い）、ＦＩＦＡの基準のボール反発力は室温で少なくとも１１５ｃｍおよび低温で少なくとも１１０ｃｍである（これもまた困難であり難易度が高い）。しかしながら、前記基準は、空気圧の１気圧に対して膨らんだサッカーボールが、３日の経過時間の後２５％以下の空気圧を失ってもよいことを要求しているのみであり、ほとんどあらゆる従来のゴムブラダー材料によって一応の基準を満たすことができる。ＦＩＦＡが、最高水準の技術においても優れた空気保持性を提供しながら真円度、弾力性、および機敏性を提供するブラダー技術に未だ達していないことを認識しているので、これらのＦＩＦＡの制限は、競技に適しているかどうかについては厳しいが、空気保持性については寛大である。
【０００６】
膨張式ブラダーは、幾つかの異なるプロセスによって製造される。多数のブラダーは、ラテックスゴムの浸漬成形および硬化（「浸漬（ディップ）成形」）によって作成される。ディップ成形は、バッフル形状バルーンを製造し、これにバルブハウスおよび膨張バルブが取り付けられ、完成ブラダーを成形する。これらのブラダーは人気があり、なぜなら例えば天然ゴムラテックスの浸漬ブラダーは、非常に良好な弾力性、優れた反発、および競技に適しいる特性を備えているからである。しかしながら、これらの空気保持性は劣等である。また、これらのブラダーは、膨らんではいるが未延伸な状態においては、非理想的な形状を形成する。例えば、図１は、従来の４つのバッフルを有する浸漬金型を示す。図２は、従来の浸漬成形法および図１の浸漬金型を使用して作成される、多角形で扁長形状のブラダーを示す。この多角形扁長形状は、５％を超えるブラダー真球度を有する最も一般的なラテックスブラダー形状であり、これは浸漬成形プロセスにおいて多くのラテックス浸漬金型が互いに密接に詰め込まれるためである。より丸みの上面図を与えられるよう、追加のバッフルを浸漬金型に設計することができる（図３、４、および５を参照）。図４に示されているように、これは８つのバッフル浸漬金型を使用して作成された、１５％を超えるブラダー真球度を備えるブラダーを示している。複数のバッフルとともにこれらのブラダーは、赤道面（または上面図から）においては比較的丸いが、側面図においては通常カボチャ形状または扁円形状をしている。（また、２０％を超えるブラダー真球度を有するゴム氷嚢形状成形を与える別の浸漬金型デザイン（１０個のバッフル）を図示する図５を参照）。浸漬金型の理想は、ゼロ（０）ブラダー真球度を有する真の幾何学的球形状を成形するため、無限数のバッフルを有することである。しかしながら、このような浸漬金型デザインはブラダー形成上不可能であり、なぜなら結果として生じるバルーンの首直径が小さくなり過ぎて、破壊するかまたは引き裂くこと無しに前記金型の大きい直径からバルーンを取り外すことが不可能なためである。更に、図２および図４において特定されるように、バッフル浸漬金型は、凹溝（２０および４０）および凸隆起（２２および４２）の形で極線に沿った畝（ｐｏｌａｒ  ｒｉｂｓ）を前記バッフル浸漬金型デザインの不自然な結果（アーチファクト）として残す。まさしくこれらのデザインにより、従来のバッフル浸漬金型は、真に丸いまたは他の幾何学的形状を有するペナルチメートブラダーに近似はするが、決して達成しない。多くの場合、球形に膨らんだスポーツボールの浸漬成形ブラダーは、５％より大きいブラダー真球度を有する、畝のある多角形の長球または扁球形状である。
【０００７】
このような従来のラテックスゴム浸漬成形および硬化技術を使用して、典型的なスポーツボールまたはゲームボールの内殻形状のものと実質的に同一の形状を有するブラダーを成形することは不可能である。上記で指摘した問題に加えて、ブラダーを金型から取り外す前に、当該ブラダーは、その続に熱固定（ヒートセット）または再成形することができる点を超えて基本的に硬化されてしまっている。バッフル浸漬金型が使用されて、前記ブラダーが完成のため硬化されているので、従来のラテックスゴムブラダーは、膨張時には前記バッフル浸漬金型の形状および畝のあるアーチファクトを部分的に保持している。例えば、ラテックスゴムの従来の浸漬成形によって形成される「球形の」ブラダーは、前記浸漬金型のバッフルに対応する隆起または溝を有するブラダーを生じる。現在まで、従来の浸漬成形ラテックスブラダーからバッフル浸漬金型の部分的に保持された形状を取り除くための、後硬化（ポストキュア）または熱固定の方法が存在しない。
【０００８】
理想的には、膨らんだブラダーは、意図された物品またはスポーツボールの形状にマッチする完全な形状であるべきである。例えば、スポーツボールの優れた内部ブラダーは、膨張時に、理想的には外部ケーシングの内面と実質的に完全に同じに成形される。球形のスポーツボール（サッカーボール、バスケットボール、およびバレーボールなど）では、球形の内部ブラダーが要求される。楕円形のスポーツボール（ラグビーおよびアメリカンフットボールなど）では、長球の内部ブラダーが要求される。西洋なし形のスポーツボール（パンチンバッグなど）では、西洋なし形状の内部ブラダーが要求される。
【０００９】
所望の幾何学的形状を有するブラダーを製造するプロセスは知られている。最も一般的には、こららのブラダーは乾燥ゴムインフレーション成形および硬化プロセスによっ作成される。このプロセスは、金型（例えば、バスケットボールの球形またはラグビーボールの長球）の形状を帯びる完成ブラダーを製造する。このプロセスは、乾燥の製粉可能なゴム化合物を使用し、例えば、天然ゴム、ＥＰＤＭ、カーボンブラックと合成されるポリウレタンおよびブチルゴム、硫黄、硬化剤、および従来のゴム用ロール機（ｒｕｂｂｅｒ  ｍｉｌｌ）またはバンベリーミキサー（ｂａｎｂｕｒｙ  ｍｉｘｅｒ）の加工助剤などである。一旦完全に結合されると、結果として生じる、高い可鍛性のあるゴムまたは「グリーンゴム」はシート形状の望ましい厚さに圧延される。前記結果として生じるグリーンゴムは、それ自体４分の１折り畳まれ、打ち抜き（ダイカット）されて所望の形状に形成される。球形状には、前記グリーンゴムは、図６に図示するような立方体のようなバルーンを形成するように抜き打ちされる。バルブハウス（６０）が１つの赤道端部に付着される。図７に描写するように、グリーンゴムブラダー（７１）構造は、硬化膨張針（７２）に取り付けられ、次に分割中空加熱および空気加圧金型（７３）の中に挿入される。前記未硬化バルーンは前記加熱金型の内部にある間に膨らみ、これにより前記加熱されたグリーンゴムが伸張して金型の内面に対して膨張することによって、前記バルーンは完全に形成された乾燥ゴムインフレーション成形プラダーに硬化する。図８に図示するように、完全に硬化したとき、前記金型は分離されて、完全に硬化した、理想的に成形されたブラダー（８０）が前記金型から取り外される。この方法によるペナルチメートブラダーは、ゼロ（０）ブラダー真球度を有する幾何学的球体である。
【００１０】
この乾燥ゴムインフレーション成形および硬化プロセスによって作成されるブラダーは、様々な天然および合成ゴム材料を有し、こらの大多数は、天然ゴムまたはブチルゴムであり、積層、混合、合金、またはそれらの混合物である。これらのブラダーは、優れた保形性を有することで知られている。多くの合成ゴムおよびブチルゴムの合金は改善された空気保持性を有する傾向にあるが、未だ反発および競技に適する特性に関しては比較的不十分である。
【００１１】
膨張式スポーツボールは、幾つかの異なるプロセスによって生産することができる。多くの数の高品質の膨張スポーツボールは、手縫いでラミネートされた合成ケーシング（特に、サッカーボール、ラグビーボール、およびパンチングバック）内に収容されるラテックス浸漬ゴムの内部ブラダーを有する。多くの他の様々な品質の膨張スポーツボールは、熱接着でラミネートされた合成ケーシング（特に、サッカーボールおよびバレーボール）内に収容されるラテックス浸漬ゴムの内部プラダーを有する。多くの他の比較的低品質の膨張スポーツボールは、機械縫合でラミネートされた合成ケーシング内に収容されるラテックス浸漬ゴムの内部ブラダーを有する。前記機械縫合プロセスは、ラミネートされた合成ケーシングの厚さに関して現実的な限度があるため、比較的軽い重量で比較的薄いケーシング材料が必要とされる。蹴る競技（例えば、サッカー、ラグビー、およびアメリカンフットボール）のスポーツボールにおいては、比較的重い外部ケーシングが好ましいので、軽量のケーシングで、機械縫合のボールの品質にはおのずと限度がある。従って、ラテックス浸漬プラダーの機械縫合のスポーツボールは、数回激しく蹴られると保形性を失ってしまうため、実用的ではない。
【００１２】
多くの低い品質の膨張スポーツボールは、機械縫合でラミネートされた合成ケーシング内に収容される、乾燥ゴム成形したゴム内部ブラダーを有する。これらのスポーツボールに関して、保形性に伴う特有の問題に対処する幾つかの方法がある。それには、非常に厚いゴムブラダーを使用してもよい。或いは、球殼を形成する巻線または布層を前記成形された内部ブラダーと外部ケーシング材料の間に置いてもよい。これら両方のケースにおいて、膨張式スポーツボールの保形性は向上する。しかしながら、上述したように、乾燥ゴム成形ブラダーの反発、耐湿性、およびプレー性の特徴は不十分である。ラテックス浸漬成形ブラダーの使用は、ペナルチメートブラダーが正しい形状に成形さていないため、実用的ではない。
【００１３】
更に、従来のラテックス浸漬成形内部ブラダーは、スポーツボールブラダーとして理想的でない、なせなら前記膨らんだが未延伸の内部ブラダーのペナルチメートブラダーは、幾何学的形状または最終的なスポーツボールのような実質的な形状と一致していないためである。以下の表は、最新式技術をまとめたものである。
【００１４】
【表１】
0005407084.tif 000002
【００１５】
このため、持続的な幾何学的形状の保形性および優れた空気保持性と共に優れた反発を備えた完成ラテックスブラダーおよび完成品（例えば、スポーツボール）が必要とされている。本発明の前には、これら３つ特性は、単一のゴムラテックス浸漬成形ブラダーで達成できず、更に単一の乾燥ゴムインフレーション成形ブラダーシェルだけでも達成できなっかった。
この出願の発明に関連する先行技術文献情報としては、以下のものがある（国際出願日以降国際段階で引用された文献及び他国に国内移行した際に引用された文献を含む）。
【先行技術文献】  
【特許文献】
【発明の概要】
【課題を解決するための手段】
【００１６】
【特許文献１】  米国特許第５２４４４２９号明細書
【特許文献２】  米国特許第６０８７０１６号明細書
【特許文献３】  米国特許第６１２７０２６号明細書
【特許文献４】  米国特許第６２３２３８９号明細書
【特許文献５】  米国特許第６４１３１７７号明細書
【特許文献６】  米国特許第６５４４６０８号明細書
【特許文献７】  米国特許第６６３８１８９号明細書
【特許文献８】  米国特許第６６４５１００号明細書
【特許文献９】  米国特許第６９４９２７６号明細書
【特許文献１０】  米国特許第７０７８４５３号明細書
【特許文献１１】  米国特許第７１１９１３８号明細書
【特許文献１２】  米国特許第７２７８９３７号明細書
【特許文献１３】  米国特許第７５０３８６１号明細書
【特許文献１４】  米国特許第７５３７８１４号明細書
【特許文献１５】  米国特許第７６１１４２９号明細書
【特許文献１６】  米国特許出願２００７／００６０４２６号明細書
【特許文献１７】  米国特許出願２００６／００６３６２２号明細書
【特許文献１８】  米国特許出願２００８／０１７６６８５号明細書
【特許文献１９】  国際公開第９４／０２５１１７号
【非特許文献】
【００１７】
【非特許文献１】  ＧＯＬＤＢＥＲＧ，Ｈａｒｒｉｓ  Ａ．，ｅｔ  ａｌ．，"Ｅｌａｓｔｏｍｅｒｉｃ  Ｂａｒｒｉｅｒ  Ｃｏａｔｉｎｇｓ  ｆｏｒ  Ｓｐｏｒｔｉｎｇ  Ｇｏｏｄｓ；ｗｈｉｔｅ  ｐａｐｅｒ  ｎｏ．１７；ＩｎＭａｔ  ＬＬＣ；Ｈｉｌｌｓｂｏｒｏｕｇｈ，Ｎｅｗ  Ｊｅｒｓｅｙ；１７  Ｐａｇｅｓ
【発明の概要】
【課題を解決するための手段】
【００１８】
本発明は、膨張式スポーツボールブラダーに関するものであって、該膨張式スポーツボールブラダーは、ネオプレンラテックスを有し、ペナルチメート状態（ｐｅｎｕｌｔｉｍａｔｅ  ｓｔａｔｅ）へと膨張した際に、２％未満のブラダー真球度を有する幾何学的球形または多角形回転楕円体の形状を有する。
本発明はまた、ネオプレンラテックスを有する膨張式スポーツボールブラダーに関するものであって、ペナルチメート状態へと膨張した際に前記ブラダーは、その極半径において５％未満の変動と赤道半径において５％未満の偏差とを有するペナルチメート幾何学的長球形状を有する。
本発明はさらに、幾何学的形状を有する膨張式ネオプレンブラダーを製造する方法に関し、この方法は、ａ）表層体積（ｓｕｒｆａｃｅ  ｖｏｌｕｍｅ）、極周囲、および赤道周囲を有するバッフル浸漬金型デザインを選択する工程であって、前記金型の表層体積は設計された幾何学的形状を有する膨張式ブラダーと相関するものである、前記選択する工程と、ｂ）前記バッフル浸漬金型をネオプレンラテックス溶液に挿入し、ネオプレンラテックスバルーンを成形するものである挿入工程と、ｃ）前記ネオプレンラテックスバルーンを９８％を超えないで硬化させる工程と、ｄ）前記ネオプレンラテックスバルーンを前記金型から取り外す工程と、ｅ）前記バルーンを後硬化（ポストキュア）させる工程とを有する。
【図面の簡単な説明】
【００１９】
【図１】図１は、４つのバッフルを有する従来のバッフル浸漬金型の例を示す。
【図２】図２は、図１の浸漬金型を使用して従来の浸漬成形プロセスによって製造された、尾根（２２）および谷（２０）を有する、１０％を超える真球度を備える、畝のある多角形長球（オリーブ）形状ブラダーの例を示す。
【図３】図３は、６つのバッフルを有する従来のバッフル浸漬金型の例を示す。
【図４】図４は、８つのバッフルを有するバッフル浸漬金型を使用して従来の浸漬成形プロセスによって製造された、尾根（４２）および谷（４０）を有する、１５％を超える真球度を備える、畝のある多角形扁球（カボチャ）形状のブラダーを示す。
【図５】図５は、１０個のバッフルを有する従来のバッフル浸漬金型の例を示す。
【図６】図６は、従来の乾燥ゴムインフレーション成形を使用したグリーンゴム正方形バルーンの例を示す。
【図７】図７は、従来の乾燥ゴムインフレーション成形装置およびブラダー硬化前のグリーンゴム正方形バルーンの例を示す。
【図８】図８は、従来の乾燥ゴムインフレーション成形プロセスによって生じるゼロ（０）ブラダー真球度を有する幾何学的球形硬化ブラダーの例を示す。
【図９】図９は、７つのバッフルを有する改善されたバッフル浸漬金型の例を示す。
【図１０】図１０は、図９の金型によって生じる、２％未満のブラダー真球度と、略等しい極周囲と赤道周囲とを有する七角形回転楕円体浸漬成形ブラダーの例を示す。
【図１１】図１１は、図９の改善されたバッフル浸漬金具の極周囲寸法の例を示す。略図の遠近法のため、前記周囲の半分のみがこの図面から確認される。この金型は奇数個のバッフルを有するので、この図面では実際の弧の半分を正確に図示することができるのみである。前記極周囲は、（１１０）として示される弧の２倍である。
【図１２】図１２は、図９の改善されたバッフル浸漬金型の赤道周囲（１２０）および首直径（１２２）の寸法の例を示す。
【図１３】図１３は、本発明のネオプレンラテックスブラダーで使用されるバルブハウス（１３０）および膨張バルブ（１２２）の例を示す。
【図１４】図１４は、乾燥ゴム膨張ブラダー金型内で二次硬化および熱固定される、２％未満のブラダー真球度を有する、図１０の未完全の硬化ブラダーを示す。熱固定の後、このブラダーは、ゼロ（０）ブラダー真球度を有する理想的な球形になる。
【発明を実施するための形態】
【００２０】
本発明は、ネオプレンラテックス浸漬ブラダーおよびその製造方法を対象にする。これらのブラダーは全ての知られている（スポーツボールを含む）膨らむ物品に有用である。より具体的には、本発明は、スポーツボールまたはゲームボール（例えば、サッカーボール、バスケットボール、バレーボール、アメリカンフットボール、ラグビーボール、およびパンチングボール）に有用な膨張式ネオプレンブラダーを対象にしている。前記ブラダー（およびこれらのブラダーを含有する物品、スポーツボールまたはゲームボール）は、高跳ね返りおよび反発特性、改善された空気圧保持性、および優れた感触およびプレイ性を備えている。
【００２１】
本明細書で使用される用語「ネオプレンラテックス」は、ポリクロロプレンゴム（すなわち、２−塩化−ブタジエン−ｌ，３）の液体エマルションまたは水分散液を意味する。
【００２２】
本明細書で使用される用語「バルーン」は、完成ブラダーまたは膨張ブラダーのいずれにも成形されていない、近位端に首部（ネック）を有する浸漬成形品を意味する。
【００２３】
本明細書で使用される用語「ブラダー」は、１つの極部がバルブハウスおよび膨張バルブで閉じたれたバルーンを有する、膨張式ゴムブラダースポーツボールのインナーライナーを意味する。
【００２４】
本明細書で使用される用語「ペナルチメート状態（ｐｅｎｕｌｔｉｍａｔｅ  ｓｔａｔｅ）」とは、少なくとも０．５ｐｓｉｇの空気で十分に硬化されたバルーンまたはブラダーの状態であることを表す。
【００２５】
本明細書で使用される用語「インフレーション」または「膨張（または膨らんだ）」は、圧縮ガスを内部に閉じ込めることを意味し、特にブラダー（またはスポーツボール、ゲームボール、若しくはブラダーを有する物品）に適用される。前記物品は、前記ブラダー（またはスポーツボール、ゲームボール、若しくはブラダーを有する物品）がその最終用途において機能することを可能にするのに十分な圧力でガスを閉じこめる。例えば、前記用語は、サッカーボールに対してプレイ中の使用において提案または要求されたサッカーボールの仕様に応じた圧力で空気を閉じ込めるブラダーを有するサッカーボールを言及している。
【００２６】
本明細書で使用される用語「幾何学的形状」は、数学に由来のまたははっきりした特徴の形状を有する任意の形状または形を意味する。幾何学的形状は、これに限定されるものではないが、球体、西洋なし形、長球、多角形回転楕円体、および他の多角形形状を含む。
【００２７】
本明細書で使用される用語「極（面）の」は、膨らんだが、しかし未延伸のブラダーのバルブを通って延長する垂直軸によって定義される、ブラダーの二分割面を意味する。
【００２８】
本明細書で使用される用語「赤道（面）の」は、極に接する二分割面を意味する。
【００２９】
本明細書で使用される用語「極周囲」は、離心率の有無にかかわらず、ペナルチメートブラダーの極半径によって描かれる弧の長さを意味する。
【００３０】
本明細書で使用される用語「赤道周囲」は、離心率の有無にかかわらず、膨らんだが、しかし未延伸のブラダー赤道半径によって描かれる弧の長さを意味する。
【００３１】
本明細書で使用される用語「ブラダー真球度」は、二分割の極面および赤道面の見掛け直径によって定義される平均ブラダー直径からの最大偏差の大きさを言及している。前記ブラダーは０．５ｐｓｉｇで膨らんでいる。最大赤道幅（ｍａｘｉｍｕｍ  ｅｑｕａｔｏｒｉａｌ  ｗｉｄｔｈ）、最小赤道幅（ｍｉｎｉｍｕｍ  ｅｑｕａｔｏｒｉａｌ  ｗｉｄｔｈ）、最大極高（ｍａｘｉｍｕｍ  ｐｏｌａｒ  ｈｅｉｇｈｔ）がミリメートルで測定される。前記算術範囲を平均で割り、パーセントで結果が表される。
【００３２】
本明細書で使用される用語「反発」は、物品を最初７２インチの高さからコンクリート床に落とし、その後の第１および第２の跳ね返りの平均上昇を言及している。
【００３３】
本明細書で使用される用語「空気保持性」は、室温で１．７６平方インチ領域が５０  ｐｓｉｇ空気圧力勾配にさらされているとき、空気が膨らんだスポーツボールブラダーサンプルに充満する定常状態速度（立方センチメートル当たりの時間で表す）を言及している。
【００３４】
本発明の膨張式ネオプレンブラダーは、所望の物品またはスポーツボールの形状に一致する幾何学的形状を有するペナルチメートブラダーを形成するように製造することができる。
【００３５】
好ましくは、本発明のブラダーのペナルチメート形状は、所望の物品またはスポーツボールの形状と実質的に同一である。更に、従来の浸漬成形ブラダーと異なり、これらのブラダーは、基本的にに連続して均一な表面または形状を有する。本発明のブラダーは、実質的に隆起（および／または浸漬金型バッフルに対応する凹凸谷）がない。
【００３６】
ネオプレンラテックスブラダーは、偏在的には商業化されていない。１つの理由は、歴史的にネオプレンは他のラテックスゴムより高価であったためである。別の理由は、ネオプレンラテックスは、天然ラテックスよりも引裂強度が低いため、浸漬記金型から取り外すのがより困難であるためである。最後に、従来のラテックス浸漬成形ブラダーは幾何学的に成形されたブラダーを産み出さないので、大多数のスポーツボールの（機械縫合およびラミネートボール製造を含む）製造方法には適さないためである。
【００３７】
１つの実施形態において、本発明は、ネオプレンを有する膨張式ブラダーを対象にしており、このプラダーは幾何学的形状を有し、ラテックスゴム浸漬成形によって製造されるネオプレンブラダーと比較して、実質的に同様の反発能力を備えている。本発明のブラダーはまた、ラテックスゴム浸漬成形によって製造されるネオプレンブラダーと比較して、実質的に同様の低温反発能力を備えている。最後に、本発明のプラダーは、ラテックスゴム浸漬成形によって製造されるネオプレンブラダーと比較して、実質的に同様の空気保持性能力を備えている。
【００３８】
別の実施形態において、本発明は、ネオプレン膨張式ブラダーを製造する方法に関し、この方法は、表面積と、極周囲と、赤道周囲とを有するバッフ浸漬金型を選択する工程であって、この金型の表面形状は幾何学的形状を有する膨張式ブラダーと相関するものである前記選択する工程と、前記金型を使用してネオプレンラテックスバルーンを浸漬成形および硬化する工程であって、このバルーンは最高で約９８％まで硬化されるものである前記浸漬成形および硬化する工程と、前記ネオプレンラテックスバルーンを前記金型から取り外す工程と、膨張乾燥ゴムブラダー金型を使用して前記バルーンを後硬化（ポストキュア）および／または熱固定（ヒートセット）して、幾何学的形状を有する前記ネオプレン膨張式ブラダーを形成するものである前記後硬化および／またはヒートセットする工程とを有する。
【００３９】
バッフル浸漬金型フォーマー
本明細書では、「バッフル浸漬金型フォーマー（ｂａｆｆｌｅｄ  ｄｉｐ  ｍｏｌｄ  ｆｏｒｍｅｒ）」はまた、「バッフル浸漬金型」、「浸漬金型」、「金型」、「金型フォーマー」、および「浸漬金型フォーマー」として言及される。
【００４０】
本発明のブラダーの準備において、第１のステップは、本発明のブラダーを産み出すバッフル浸漬金型を設計することが好ましい。前記金型の望ましいデザインは、最終用途の物品または使用されるスポーツボールの内殻（インナーシェル）によく近似するバルーンを産出する形状である。このような望ましいデザインは、（前記金型フォーマーのバッフルの）極周囲および赤道周囲を定義することにより達成される。例えば、球体を形成するためには、前記バッフルの極周囲および赤道周囲が等しくなる。
【００４１】
図１、３、および５は、等しくない極周囲および赤道周囲を有する、最新式のバッフル浸漬金型フォーマーの例を示している、しかしながらどれも本発明には好ましくない。図９は、等しい極周囲および赤道周囲を有する、７つのバッフル浸漬金型の例を示している。図１０は、図９の浸漬金型から形成された結果として生じる、赤道周囲（１００）、極周囲（１０１）、最大極高（１０２）、最大赤道幅（１０３）、および最小赤道幅（１０４）を有し、２％未満の真球度を有する極周囲および赤道周囲が略等しい七角形回転楕円体浸漬成形ブラダーの例を示している。
【００４２】
図１１および１２は、図９の金型の別の視点からの図であり、極周囲（１１０）、赤道周囲（１２０）、および近位首開口部（１２２）を図示する。好ましくは、本明細書から作成されるペナルチメート状態のブラダーの幾何学的周囲は、乾燥ゴムブラダー金型の幾何学的周囲の長さに等しいか若しくは僅かに小さいものである。従来のサッカーボール用の本発明のブラダーを成形するために設計されたバッフル金型の望ましい極周囲および赤道周囲について、例示的な目的として下記で説明する。
【００４３】
【表２】
0005407084.tif 000003
【００４４】
長球ブラダーに関する前記バッフル浸漬金型フォーマーは、等しくない極周囲および赤道周囲を有するペナルチメートバルーンを提供するように設計される。当業者であれば、所望の形状（例えば、長球または西洋なし形）を達成するため、金型バッフルの極周囲および赤道周囲を調整することができる。例えば、前記バッフル浸漬金型フォーマーは、アメリカンフットボールのような長球ブラダー形状に成形することができる。アメリカンフットボールのような長球ブラダー形状は、極周囲の赤道周囲に対する比率によって表すこともできる。本発明のバッフル浸漬金型は、アメリカンフットボールのような長球ブラダー形状を多くの異なるサイズで成形することができる。一般的サイズは、ＮＦＬおよびＮＣＡＡ標準であり、これらで要求されるフットボールは５２７〜５４０ｍｍの範囲の極周囲および７０５〜７２４ｍｍの範囲の赤道周囲を有する。従って、極周囲の赤道周囲に対する好適な比率は、約１．２〜約１．５である。より好ましくは、極周囲の赤道周囲に対する比率は、約１．２５〜約１．４である。最も好ましくは、極周囲の赤道周囲に対する比率は、約１．３０〜約１．３８である。
【００４５】
ネオプレンラテックスは、天然ラテックスより引裂強度が低いことが知られているので、比較的大きい首直径が好ましい。より好ましくは、前記近位首開口部は約３０ｍｍ〜約５５ｍｍの範囲である。最も好ましくは、前記近位首開口部は約３５ｍｍである。
【００４６】
前記浸漬金型フォーマーは、好ましくは少なくとも５つのバッフルを有すべきである。より好ましくは、前記浸漬金型は６〜８つのバッフルを有し、より好ましくはさらに７つのバッフルを有する。前記バッフル浸漬金型は、プラスチック、金属、セラミック、またはそれらの組み合わせを有する。好ましい金型はアルミニウムを有する。
【００４７】
浸漬成形
浸漬成形が、本発明のブラダーを準備するのに使用される。上述したように、バッフル浸漬金型は、予熱によっておよび／または凝固剤によって予め調整されたものが使用される。例えば、膨張可能なブラダーシェルは、この方法を使用して、洗浄された浸漬金型フォーマーを第１の凝固剤の中に浸して、フォーマーに均一な膜を得る。前記金型は、好ましくは１５０〜２２０°Ｆの温度に予熱される。前記凝固剤は、硝酸カルシウム、塩化カルシウム、酢酸、離型剤または担体、水および選択的にアルコール、湿潤剤、および消泡剤から選択される成分を有する。その上に凝固剤の層を有する前記フォーマーは、次に乾燥される。好ましくは、前記コーティングの後、前記金型は粘着性の表面を形成するため乾燥される。前記凝固剤被覆フォーマーは、次に、二トリルラテックスを有するタンクの中に浸される。その後、前記ラテックス被覆フォーマーは、次に、炉（オーブン）で乾燥される。前記フォーマーは、次に、冷却のため水の中に浸され、その後前記ブラダーシェルは取り外され、洗浄され、乾燥されて、後硬化処理にさらされる。バルブハウスフランジが、次に、前記ブラダーシェルの近位首部に付着されて、膨張式ボールのブラダーが成形される。
【００４８】
好適な実施形態において、前記バッフル浸漬金型は、ネオプレンラテックス液の中に浸される。このネオプレンラテックス液は、以下の表に記載する成分を有する。
【００４９】
【表３】
0005407084.tif 000004
【００５０】
Ｎｉｔｒｏｂｌｏｃｋ（商標）は、好ましいネオプレンラテックスであり、米国オハイオ州に所在のＫｉｌｌｉａｎ  Ｌａｔｅｘ  Ｉｎｃ．から購入される自社ブランドのエマルションである。残りの成分は、市販のものである。
【００５１】
任意選択的に、前記ネオプレンラテックスはまた、デュポンエラストマー株式会社（ＤｕＰｏｎｔ  Ｐｅｒｆｏｒｍａｎｃｅ  Ｅｌａｓｔｏｍｅｒｓ）によるＣｏｍｐｏｕｎｄｉｎｇ  Ｎｅｏｐｒｅｎｅ  Ｌｉｑｕｉｄ  Ｄｉｓｐｅｒｓｉｏｎ  ｆｏｒ  Ｃｏｌｌｏｉｄａｌ  Ｐｒｏｐｅｒｔｉｅｓ（ＮＰＥ−Ｈ７１９３９−００−Ｆ０４０６）およびデュポンエラストマー株式会社によるＮｅｏｐｒｅｎｅ  Ｌｉｑｕｉｄ  Ｄｉｓｐｅｒｓｉｏｎ  Ｄｉｐｐｅｄ  Ｇｏｏｄｓ（ＮＰＥ−Ｈ７３６３１−００−Ｅ０４０６）、またはデュポンエラストマー株式会社によるＢａｓｉｃ  Ｃｏｍｐｏｕｎｄｉｎｇ  ｏｆ  Ｎｅｏｐｒｅｎｅ  Ｌｉｑｕｉｄ  Ｄｉｓｐｅｒｓｉｏｎで記述されているそれらの薬剤のいずれかを有するものであり、この参照により、それらの開示の全体が本明細書に組み込まれる。
【００５２】
前記ネオプレンラテックスはまた、マイクロメータ規模のガラスマイクロスフェアを有する。前記球体は浸漬成形バルーンの密度を低下させるのに部分的に役に立つ。好ましくは、前記ガラスマイクロスフェアは、ネオプレンポリマーゴムとガラス表面との間の理想的な結合を促進する界面活性剤を有する。例えば、前記ガラスマイクロスフェアは、３Ｍ，Ｉｎｃ．からのＨ２０／１０００（２０ｇ／ｃｃ）グレードのマイクロスフェアである。好ましくは、前記ネオプレンラテックスは、約１乾燥重量パーセント〜約２５乾燥重量パーセントのガラスマイクロスフェアを有する。より好ましくは、前記ネオプレンラテックスは、約５乾燥重量パーセント〜約１３乾燥重量パーセントのガラスマイクロスフェアを有する。最も好ましくは、前記ネオプレンラテックスは、約１０乾燥重量パーセントのガラスマイクロスフェアを有する。
【００５３】
前記ネオプレンラテックスはまた、ナノメートル規模の粒子を有する。前記ナノメートル規模の粒子は、浸漬成形バルーンの有効空気透過性を低下させるのに役に立つ。好ましくは、前記ナノメートル規模の粒子は、例えばＳｏｕｔｈｅｒｎ  Ｃｌａｙ  Ｐｒｏｄｕｃｔｓ，Ｉｎｃ．によって販売される２．５％重量固体の様々なＣｌｏｉｓｉｔｅ  Ｎａ＋などの剥離粘土粒子の水性懸濁液である。好ましくは、前記ネオプレンラテックスは、約１乾燥重量パーセントのナノメートル規模の粒子を有する。さらに好ましくは、前記ネオプレンラテックスは、約０．２５乾燥重量パーセント〜約３乾燥重量パーセントのナノメートル規模の粒子を有する。最も好ましくは、前記ネオプレンラテックスは、約１乾燥重量パーセントのナノメートル規模の粒子を有する。
【００５４】
前記バッフル浸漬金型ネオプレンラテックスの厚さは、ブラダーの所望の厚さ次第である。好ましくは、前記ネオプレンラテックスブラダーの厚さは、約０．５ｍｍ〜約１．２５ｍｍの範囲であり、より好ましくは、約０．７５ｍｍ〜約１．０ｍｍである。前記ネオプレンラテックスの厚さはまた、浸漬タンクの滞留時間に左右される。好ましくは、前記バッフル浸漬金型は、約１〜約４秒の合計時間前記ネオプレンラテックス液の中に浸され、より好ましくは、約２〜約３秒の合計時間である。任意選択的に、前記滞留時間は前記浸漬金型の機能により変化する。例えば、全体の金型が、一定期間前記ネオプレンラテックス液の中に浸される。その後、前記金型が部分的に取り出され、金型の一部は前記液の中に残る。前記液に残っている部分の滞留時間の方が、前記液から取り出される部分の滞留時間より長い。前記滞留時間は、バルーンまたはブラダーの一部分の重量または厚さを変化させるため、変わる。当業者は、所望のブラダーの厚さを達成する滞留時間に精通している。
【００５５】
前記金型はまた、前記ネオプレンラテックス液の中に浸されている間および当該液から取り出された時点で回転される。前記液から取り出された金型の回転は、その遠位端が上を向くようにして、約１〜１０秒の間、好ましくは３〜５秒の間実行されて、バルーンがゲル化するのを可能にする。膜の洗浄および洗脱も実行される。前記洗浄および／または洗脱は約２０分間まで続けられる。
【００５６】
その後、前記バッフル浸漬金型は乾燥される。本技術分野で知られている任意の従来の乾燥方法が、バッフル浸漬金型にコーティングされたネオプレンラテックスを乾燥させるのに使用される。前記乾燥するステップの間、前記ネオプレンは硬化される。重要なことは、硬化が完了する前に、前記ネオプレンバルーンは前記バッフル浸漬金型から取り外されることである。好ましくは、前記バッフル浸漬金型から取り外されるネオプレンバルーンは、約９８％未満の硬化である。より好ましくは、前記バッフル浸漬金型から取り外されるネオプレンバルーンは、約９７％未満の硬化である。最も好ましくは、前記バッフル浸漬金型から取り外されるネオプレンバルーンは、約９５％未満の硬化である。
【００５７】
前記ネオプレンバルーンの「硬化割合」の量は、膜が所与の溶媒でどの程度増大するかで測定できる。標準硬化テストは、１００℃で所与の期間（例えば、７０時間）の間ＡＳＴＭオイルＮｏ．３（芳香族炭化水素）に浸漬後、体積変化を測定する。前記硬化割合は、異なる熱履歴を経験してきたサンプルの体積増加を測定することにより決定される。
【００５８】
乾燥および硬化する工程の時間は、温度によって変化する。例えば、前記乾燥および硬化する工程の時間は、炉（オーブン）で約６０〜約１２０秒の間であって、開始温度は約２００°Ｆであり、少なくとも２３０°Ｆまでゆっくりと一定の比率で上げる。好ましくは、前記乾燥および硬化する工程の時間は、約７０〜約１１０秒の間である。より好ましくは、前記乾燥および硬化する工程の時間は、約９０〜約１００秒の間である。
【００５９】
離型（Ｓｔｒｉｐｐｉｎｇ）
前記ネオプレンが部分的に硬化された後、前記ネオプレンバルーンは前記バッフル浸漬金型から取り外される。本技術分野で知られている任意の従来の取り外し方法が、前記ネイプレンバルーンを前記浸漬金型フォーマーから取り外すのに使用される。例えば、取り外すのを助けるため、清浄水に沈めるまたは水流が使用される。或いは、取り外すのを助けるため、圧縮空気流が使用される。
【００６０】
クロージャ
前記ネオプレンバルーンが前記浸漬金型フォーマーから取り外された後、クロージャ（ｃｌｏｓｕｒｅ）が追加される。好ましくは、このクロージャは、前記ネオプレンバルーンの最終硬化が終了する前に追加される。任意の従来のクロージャおよび、本技術分野で知られているクロージャを追加する任意の方法が使用される。
【００６１】
最新式のバルブハウス（すなわち、クロージャ）は、比較的大きなネオプレンラテックスバルーンを収容するため、かなり大きなフランジ直径を有するようになっている。図１３はそのような大きなフランジを有するバルブハウス（１３０）を示す。前記バルブハウスフランジは約４０ｍｍ〜約７５ｍｍまで増加し、好ましくは、約７０ｍｍ〜約８０ｍｍの間までである。このバルブハウスフランジは、Ａｓｈｌａｎｄ  Ｃｈｅｍｉｃａｌにより販売されている１つの商品名Ｐｌｉｏｂｏｎｄ  ２０のゴム接着剤またはＤｏｎｇｓｕｎｇ  ＮＳＣ（タイ国）Ｃｏ．，Ｌｔｄ．によって販売されているクロロプレングラフト接着剤で、前記ラテックスバルーンに付着される。溶剤型コンタクト接着剤の適用の後、前記溶剤は、好ましくは、表面を接合する前に乾燥される。好ましくは、乾燥する工程は、約５０℃〜約７５℃の環境で起こり、約２分〜約１０分の間継続する。より好ましくは、乾燥する工程は、６５℃の環境で起こり、約５分間継続する。
【００６２】
本発明は、厳密な密閉を有する浸漬成形膨張式ゴム物品として、膨らんだスポーツボールの内部ブラダー、他の装置の例えば膨らんだ寝具、海洋救命具の用途などの内部ブラダーバッフル、および自転車およびオートバイのタイヤのインナーチューブを含む用途を有する。
【００６３】
後硬化（ポストキュア）
前記ネオプレンブラダーは、幾何学的形状にするため、後硬化および任意選択的に熱固定（ヒートセット）しなければならない。好ましくは、前記熱固定の工程は、膨張乾燥ゴムブラダー金型を使用する。
【００６４】
１つの実施形態において、前記後硬化および熱固定は、浸漬金型から取り外された未完全な硬化ネオプレンバルーン／ブラダー（以下「ブラダー」と称する）をテーブルに置いて、バルブハウスを付着し、次に、図１４に図示するようなに乾燥ゴム膨張ブラダー金型内で二次硬化を行う。図１４は、乾燥ゴム膨張ブラダー金型内で後硬化および熱固定が行われる、未完全に硬化された七角形回転楕円体浸漬ネオプレンブラダーを示す。結果として生じるペナルチメートブラダーは、理想的には前記ゴム膨張ブラダー金型の形状を獲得する。このような所望の形状を達成するため、前記ペナルチメートブラダーは、僅かに膨らまされて開いたブラダー金型の中に挿入される。前記金型が閉じられた後、前記ブラダーは膨らまされて、当該ブラダーは前記管型の内面を押す。前記ブラダーは、前記金型が閉じられた後、１分以内に膨らまされる。より好ましくは、前記ブラダーは、前記金型が閉じられた後、１５秒以内に膨らまされる。最も好ましくは、前記ブラダーは、前記金型が閉じられた後、直ちに膨らまされる。この成形で、前記ネオプレンブラダーは硬化されて完成する。好ましくは、前記金型は、電気的にまたは蒸気熱で約１２５℃〜約１５０℃の間で加熱される。より好ましくは、前記金型は、約１４０℃で加熱される。好ましくは、硬化膨張圧は、約５ｋｇ／ｃｍ２〜１０ｋｇ／ｃｍ２の間である。より好ましくは、前記硬化膨張圧力は、約７ｋｇ／ｃｍ２である。好ましくは、硬化時間は、約１分〜約５分の間であり、より好ましくは約２分である。図９のフォーマーから浸漬成形されたバルーンの後硬化は、機械縫合のバレーボール、熱接合のバレーボールで使用される、またはサイズ４の機械縫合のサッカーボール、またはサイズ４若しくはサイズ５の手縫いサッカーボールブラダー、またはサイズ５の熱接合のサッカーボールブラダーで使用されるペナルチメーブラダーを提供する。
【００６５】
薄い高バリアコーティングをバルーン表面の内側に適用してもよい。前記バリアコーティングは、空気保持性をさらに向上するのに役立つ。例えば、浸漬金型をネオプレンラテックス液の中に浸す前に、前記バッフル浸漬金型がバリアで満たされたラテックス懸濁液の中に浸される。最終的に、これにより、前記バルーン／ブラダーの内面に薄くて高バリアコーティングが形成される。
【００６６】
前記バリアは、ＩｎＭａｔ  ＬＬＣ．によって出版されたスポーツ用具用のエラストマ系バリア塗装（Ｅｌａｓｔｏｍｅｒｉｃ  Ｂａｒｒｉｅｒ  Ｃｏａｔｉｎｇｓ  ｆｏｒ  Ｓｐｏｒｔｉｎｇ  Ｇｏｏｄｓ）に記載されいているネオプレンラテックスゴムの剥離バーミキュライト（ｅｘｆｏｌｉａｔｅｄ  ｖｅｒｍｉｃｕｌｉｔｅ）の懸濁液を有する。好ましくは、前記湿ったバリア膜は、約２５０〜約５００マイクロンの厚さである。より好ましくは、前記膜の厚さは、約３００〜約４００マイクロンである。乾燥後、前記バリアの厚さは、約１０〜約３０マイクロメータの厚さである。このコーティングは、次に、ブラダー厚さの巨体を作成するため（前記乾燥された厚さが約０．５〜約０．８ミリメートルの厚さのとき）、ネオプレンラテックスにオーバーディップ（ｏｖｅｒｄｉｐ）される。より好ましくは、前記乾燥された厚さは、約０．７５ミリメートルの厚さである。追加のバリアを有するブラダーの例が、図１８に記載されている。
【００６７】
ポリビニルアルコールの層が、前記ブラダーの内面に被覆される。例えば、クロージャが結合された後、注射針が前記膨張バルブハウスを通って挿入され、ポリビニルアルコールの水性塗料溶液を分配する。前記ポリビニル塗料は、前記膨らんだネオプレンラテックスブラダーの空気遮断性を改善するのに使用される。一旦注入されると、前記液体は、手による素練りによって、前記ブラダー内面周囲に分散される。
【００６８】
バランスパッチ（ｂａｌａｎｃｅ  ｐａｔｃｈ）が、バルーンのクロージャの反対側に付着される。このパッチは、前記バルーン／ブラダーの内側、外側、または両側に付着すされる。好ましくは、前記パッチは、前記バルーンが浸漬金型フォーマーから取り外された後、しかしながら前記バルーンの後硬化の前に前記バルーンに付着される。前記バランスパッチは、前記クロージャに対してボールのバランスを取るのに使用される。前記パッチはまた、フットボールサッカーボールに適する詰まったブラダーを作成するのに役に立つ。
【００６９】
前記パッチは、乾燥ゴム成形ディスクまたは前記ブラダーと略同一の厚さと、近位バルーン首開口部の周囲に確かな密閉を形成するのに十分な直径とを有するラテックス浸漬成形ディスクを有する。前記パッチの直径は、近位バルーン首開口部を密閉するのに使用される場合、少なくとも約１０ｍｍの追加の直径を備えているべきである。
【００７０】
任意選択として、１つまたは複数の音響パッドが前記バルーン／ブラダーの内面に付着される。前記パッドは、前記バルーン／ブラダーの内面、外面、または両面に付着される。好ましくは、前記パッドは、前記バルーンが前記浸漬金型フォーマーから取り外された後、しかしながら前記バルーンの後硬化の前に前記バルーンに付着される。前記パッドは、音波減衰に役に立つ。例えば、前記バルーンが取り外された後、それは裏返しにされ、発泡パッドが前記バルーンの内面に付着される。クロロプレングラフト・コンタクト接着剤（Ｄｏｎｇｓｕｎｇ  ＮＳＣ（タイ国）Ｃｏ．，Ｌｔｄによって販売されているものとして）は、前記発泡パッドの片面におよび前記ネオプレンラテックス浸漬成形バルーンの内面に適用される。溶媒を基にしたコンタクト接着剤の適用の後、当該溶媒は、好適には表面を結合する前に乾燥される。好ましくは、乾燥する工程は、約５０℃〜約７５℃の環境で、約２〜約１０分の間続けて行われる。より好ましくは、乾燥する工程は、６５℃の温度で、約５分間続けて行われる。２つの面は、接触させて手で圧力を加えることで結合させる。その後、前記バルーンは裏返しにされて、製造工程が完成ブラダーになるまで続けられる。
【００７１】
前記パッドは、米国特許出願第１１／３６３，６１８号に開示されているようにボールの内部対称性を崩壊させないようにするため、前記ブラダーの内部壁に置かれる網状発泡を有するものであり、この参照により、その開示の全体が本明細書に組み込まれる。
【００７２】
浸漬成形および熱固定のネオプレンラテックスブラダーを有する膨張式物品またはスポーツボールは、（ｉ）実質的に幾何学的な形状（ｉｉ）優れた低温弾性変形および回復、および（ｉｉｉ）優れた空気圧保持の特性を備えている。前記ブラダーを成形するプロセスは、未完全に硬化されたペナルチメート浸漬成形ラテックスバルーンを作成する能力を有し、熱固定して所望の幾何学的形状（例えば、別個の二次硬化プロセスにおいて球体中空ブラダーシェル）にすることが可能である。
【００７３】
本発明のネオプレンラテックス浸漬成形は、最新式のラテックス浸漬硝酸カルシウム凝固剤に適合しており、ブチルゴムと比較してより優れた空気遮断性を有し、天然ゴムと比較してより優れた引張強さを有し、および天然ゴムラテックス膜と比較してより優れた伸長を有する製品を製造する。本発明のブラダーおよび成形プロセスはまた、前記バルブハウスを前記ネオプレンゴムバルーンにシールして密閉し完全なボールインナーライナーを成形するのに使用される、Ａｓｈｌａｎｄ  ＣｈｅｍｉｃａｌのＰｌｉｏｂｏｎｄ  ２０のような最新式のゴム接着剤に適合している。
【００７４】
好適な実施形態において、ネオプレンラテックス浸漬成形および熱固定された優れた膨張式ブラダーは、複数のバッフルデザインを伴って作られる金属の新規の金型フォーマーを使用して形成され、これにより結果として生ずる膨らんだ、しかし未延伸のバルーンの外面は、３５ｍｍの近位首直径を有し１８６ｍｍ×１８３ｍｍの略等しい極直径と赤道直径を有する、うねのある実質的な球状に近似する。前記浸漬成形ブラダーは、９０％〜９７％の間で硬化され、次に前記金型から取り外される。最初に浸漬成形によって成形され、結果として生じる熱固定膨張式ブラダーは、次に１８６ｍｍ直径の球形加圧熱金型で後硬化されて、ペナルチメート幾何学的形状と一体となった優れた反発と、優れた空気保持性とを備える。前記結果として生じるネオプレンラテックスバルーンは、天然ゴムより低い引裂抵抗を備えており、前記バルーンを前記金型から取り外す工程の間それの以前の形状に回復することなしには、裂けるかまたは延伸する。従って、前記近位首直径のサイズは、前記バルーンの適切な取り外しを促し、裂けたり延伸したりするのを減らすように変化する。
【００７５】
別の実施形態において、金属の新規の金型フォーマーは、複数のバッフルデザインで作られ、これにより結果として生じる膨らんだ、しかし未延伸のバルーンの外面は、５５ｍｍの近位首直径を有し１８６ｍｍ×１８３ｍｍの略等しい極直径と赤道直径を有する、うねのある実質的な球状に近似する。前記浸漬成形ブラダーは、９０％〜９７％の間で硬化され、前記金型から容易に取り外しされる。追加の近位首直径は、前記金型からの取り外しの問題を軽減する。
【００７６】
別の実施形態において、ネオプレンラテックス浸漬成形および熱固定される膨張式ブラダーは、フローティングカバー（ｆｌｏａｔｉｎｇ  ｃｏｖｅｒ）とともにスポーツボールで使用される。スポーツボールで使用される、フローティングカバーを有するブラダーは、米国特許第６，６４５，１００号で開示されているものであり、この参照により、その開示の全体が本明細書に組み込まれる。前記フローティングカバーを有するボール構造は、前記スポーツボールの所望の形状に類似する幾何学的ペナルチメート形状を有する内部ブラダーを必然的に必要とする。このようなブラダーを製造する唯一の最新式の方法が前記乾燥ゴム成形プロセス(方法)である。従来の浸漬金型製造方法は、浸漬成形ブラダーが幾何学的ペナルチメート形状を呈することができないので、上手くいかない。更に、不格好なブラダーを実質的に覆う複数のライニングシート（ｌｉｎｉｎｇ  ｓｈｅｅｔ）を取り付けることは、形状を改善させない。大抵のライニングシート（例えば、編まれたシート）は、基本的に硬く伸縮しないので、結果として生じるボールは、その後のカーカス成形工程でその球状を呈することができない。これらの構造問題点を考慮して、前記フローティングカバーを有するスポーツボールの理想的なブラダーは、当該スポーツボールの所望の形状に類似する幾何学的形状を有するブラダーである。
【００７７】
本発明により、フローティングカバーを有するスポーツボールで使用のスポーツボールの所望の形状と類似するペナルチメート幾何学的形状を有する浸漬成形ラテックスゴムブラダーの使用が可能となる。前記ネオプレンブラダー、すなわちフローティングカバーのスポーツボールは、ラミネート、機械縫合、または手縫いスポーツボール方法を使用して製造される。結果として生じる（フローティングカバーを有するサッカーボールおよびバレーボールのような）スポーツボールは、持続的幾何学的形状保持性および優れた空気保持性に加えて、優れた機敏性および反応性を備えている。
【００７８】
本発明はまた、ネオプレンラテックス浸漬成形および熱固定膨張式ブラダーを有するラミネート加工バスケットボールを提供する。ラミネート加工バスケットボールは、米国特許第７，５０３，８６１号に記載されているものであり、この参照により、その全体が本明細書に組み込まれる。この米国特許第７，５０３，８６１号のラミネート加工バスケットボールは、ブラダーの周囲の巻き糸層と、前記巻き糸層に隣接する内面と外面とを有するカーカスと、複数の外部カバーパネルであって、それぞれが前記カーカスの外面に付着するものである前記複数の外部カバーパネルとを有する。繊維巻糸状構造は、幾何学的ペナルチメート形状を有する内部ブラダーを必要とする。前記ファイバー巻付けの上に、前記カーカスゴムが適用され、このアセンブリは膨張カーカス金型で１６５℃で約１０分〜約１２分の間硬化される。前記ラミネート加工パネルは、次に、前記カーカス表面に接着剤を用いて適用し、適切な位置に押圧される。再び、このようなブラダーのための唯一の最新式の技術は、乾燥ゴム成形方法である。そして、再び、従来の浸漬金型製造方法は、浸漬成形ラテックスブラダーが幾何学的ペナルチメート形状を決して呈しないので、目的どおりに機能しない。更に、この種の奇形のブラダーの巻付けを取り付けることは、形状の改善にはならない。前記巻付け（例えば、ナイロンおよびポリエステル）は、基本的に硬く延伸しないので、結果として生じるボールは、その後のカーカス成形工程においてその球状を獲得するようになることはできない。これらの構造問題点を考慮して、ラミネート加工バスケットボールの理想的なブラダーは、スポーツボールの所望の形状と類似する幾何学的形状を有するブラダーである。本発明により、バスケットボール製造プロセスで用いるスポーツボールの所望の形状と類似するペナルチメート幾何学的形状を有する浸漬成形ラテックスゴムブラダーの使用が可能になる。結果として生じるバスケットボールは、持続的幾何学的形状保持性および優れた空気保持性に加えて、優れた機敏性および反応性を備える。
【００７９】
同様に、本発明はまた、ネオプレンラテックス浸漬成形および熱固定された膨張式ブラダーを有するゴムでカバーされたバスケットボールを提供する。この実施形態において、接着して取り付けられるラミネートパネルの代わりに、ゴムカバーが使用される。グリーンゴムパネルは、約１６５℃でさらに８分間成形されたボール面上に配置される。
【００８０】
同様に、本発明により、従来の手縫いケーシングを有するスポーツボールで用いるスポーツボールの所望の形状と類似するペナルチメート幾何学的形状を有する浸漬成形ラテックスゴムブラダーの使用が可能になる。結果として生じる（サッカーボールおよびラグビーボールのような）スポーツボールは、持続的幾何学的形状保持性および優れた空気保持性に加えて、優れた機敏性および反応性を備える。
【００８１】
また、本発明により、繊維巻線を有する従来の機械縫合ケーシングを有するスポーツボールで用いる、ングスポーツボールの所望の形状と類似するペナルチメート幾何学的形状を有する浸漬成形ラテックスゴムブラダーの使用が可能になる。結果として生じる（サッカーボール、アメリカンフットボール、およびバレーボールのような）スポーツボールは、持続的幾何学的形状保持性および優れた空気保持性に加えて、優れた機敏性および反応性を備える。
【００８２】
別の実施形態において、また、本発明により、従来の熱接合ケーシングを有するスポーツボールで用いる、ングスポーツボールの所望の形状と類似するペナルチメート幾何学的形状を有する浸漬成形ラテックスゴムブラダーの使用が可能になる。結果として生じる（サッカーボールおよびバレーボールのような）スポーツボールは、持続的幾何学的形状保持性および優れた空気保持性に加えて、優れた機敏性および反応性を備える。
【００８３】
出願人は、この開示により、全ての参照文献の全体の内容を明確に組み込むものである。更に、量、濃度、または他の値若しくはパラメータが、範囲、好適な範囲、または好適な上位値および好適な下位値のリストとして与えられるとき、範囲が別々に開示されているかどうかにかかわらず、任意の対の任意の上位範囲限若しくは好適な値と任意の下位範囲限若しくは好適な値とから構成される全ての範囲を特に開示していることは理解されるべきである。本明細書で数値の範囲が詳述されるところでは、特に明記しない限り、範囲は、その終端点（エンドポイント）およびその範囲内の全ての整数および端数を含むことを目的としている。本発明の範囲は、範囲を定義する際の特定の値に限定されることを意図していない。
【００８４】
開示のブラダー（および関連する製造方法）は、多数の物品で使用することができる。開示が、本明細書に記載された実施形態または実施例に限定されるものではないことは、理解されるべきである。また、本明細書で用いられる語法または用語は、説明を目的としたものであり、限定とみなされるべきではないことは理解されるべきである。当業者であれば、この開示が基にしている概念は、現在の発展の幾つかの目的を実行するための他の構造、方法、およびシステムの設計の基礎として直ちに利用できることは、理解するであろう。本発明が、本開示の趣旨および範囲から逸脱しない限り、そのような等価の構造を含むものとみなされることは重要である。当業者であれば、本発明の範囲から逸脱しないで、上述したプロセスを作成する多数の様々な変更が行われることは、理解するであろう。従って、好適な実施形態の前述の説明および以下の実施例は、限定することを目的としているのではなく、むしろ実施例に基づいて本発明を説明することを目的としている。
【００８５】
任意選択として、前記ネオプレンブラダーは、熱固定ではない従来の方法によって後硬化される。１つの実施形態において、完成ブラダーは、大型炉（ｂｕｌｋ  ｏｖｅｎ  ｓｅｔ）に約１１０℃で約１２時間置かれる。熱固定のみのブラダーは、好適な形状を有するが、未だ凹凸部分または「うね」を有する。従って、熱固定のみのブラダーは、手縫いボール製造に最も有用である。
【００８６】
実施例
実施例１〜４および７〜１３：ネオプレンバルーンは、様々な浸漬金型デザインを使用して準備される。これらの準備は、米国特許第６，９４９，２７６号のＪａｉｎらによって教示された方法と類似しており、この参照により、その開示の全体が本明細書に組み込まれる。金属浸漬金型は、全ての塵および全ての異物を取り除くため、酸およびアルカリの中に浸されて、続いて水で洗浄された。前記洗浄されきれいになった金型（フォーマー）は、次に、約５０℃の、硝酸カルシウム、塩化カルシウム、タルカムパウダー、および水の水溶液を有する第１の凝固剤に浸された。前記フォーマーは前記第１の凝固剤から取り出され、室温で乾燥させた。一旦冷却すると、前記フォーマーは、水性ネオプレンラテックス、硫黄およびジチオカルバメート、抗酸化剤、酸化亜鉛、粘度調整剤および湿潤剤、流動パラフィン、およびカオリンを有する３０℃のネオプレンラテックス液の中に数分間浸された。前記コーティングされたフォーマーは前記ラテックス液から取り出され、室温で乾燥させた。次に、前記乾燥したフォーマーは、熱水で１０分間洗って洗脱し、表面に付着した外来の化学物質を取り除いた。次に、前記洗脱したフォーマーは、１００℃以下に設定された乾燥炉の中で乾燥された。前記乾燥したフォーマーは、その後、温度が１００℃を超えて保たれた炉の中で加硫処理された。従来のラテックス浸漬とは異なり、９５％硬化まで達したフォーマーは、次に、開放空気（戸外）で室温まで冷却された。前記完成バルーンは前記金型から手によって取り外され、その後室温の水で濯がれた。前述で参照したＪａｉｎらによる開示および従来のラテックス浸漬の先行技術と異なり、その後、前記バルーンは、高温に設定された粗末な回転容器（タンブラー）の中で長期間の離型後の硬化にさらさなかった。これらのネオプレンバルーンは完全に硬化されるよりむしろ部分的に未硬化が残された。要するに、最終硬化は、異なるプロセスのために残された。
【００８７】
次に、適切な市販のゴム接着剤が、前記部分的に未硬化バルーンの外環形（ｅｘｔｅｒｉｏｒ  ａｎｎｕｌｕｓ）および適切なサイズのバルブハウスクロージャにマッチするフランジに適用された。溶媒は、６５℃の空気で５分間曝されている間蒸発することが許容された。その後、前記２つの固定される面を接触させて、堅い接合を形成するように圧力がかけられた。これらの２つの構成要素の接合は、おおよそにはしかし幾何学的には球状ペナルチメート形状でない部分的硬化ブラダーを成形した。次に、このブラダーは、理想的な幾何学的形状への最終硬化および熱固定のため、ペナルチメート浸漬成形バルーンより僅かに大きい極周囲および赤道周囲を有する従来の乾燥ゴム膨張ブラダー金型の中に挿入された。
【００８８】
以下の表は、準備されたネオプレンラテックスブラダーの異なる実施例をまとめたものである。
【００８９】
【表４】
0005407084.tif 000005
【００９０】
実施例５および６では、ネオプレンラテックスの層および天然ゴムラテックスの層の積層（ラミネーション）を有する、Ｊａｉｎらによって教示された様々なブラダーシェルで実行された。
【００９１】
実施例１４：ネオプレンラテックスブラダーが水性ポリビニルアルコール・バリアコーティングによって準備された。実施例８で準備されたブラダーは、その後、米国特許第５，２４４，４２９号によって開示されたＨｉ−Ｆｌｏａｔ（登録商標）の商品名で販売されているポリビニルアルコールの水溶液でコーティングされたものであり、この参照により、その開示の全体が本明細書に組み込まれるものである。前記コーティングは、前記ネオプレンラテックスブラダーの表面を均一に且つ十分に湿潤した。完成ブラダーの反発力がテストされ、バルーン壁の空気圧保持性について評価された。室温および低温の反発、および空気保持性の計量が表１に示されている。実施例８よりも反発は減少したが、空気保持性の結果は優れていた。
【００９２】
実施例１５：ネオプレンラテックスブラダーが、ブチルゴムを基にしたバリアによって準備された。実施例８で準備されたブラダーは、その後、Ｌｏｒｄから商標名Ａｑｕａｌａｓｔ  ＢＬ−１００で販売されているブチルラテックス水分散ゴムでコーティングされた。このブチルラテックス水分散ゴムは、米国特許第６，２３２，３８９号で開示されたニート（ｎｅａｔ）ブチルラテックスバリアに類似するものであり、この参照により、その開示の全体が本明細書に組み込まれるものである。前記ブチルラテックスコーティングは、硬化ネオプレンラテックスブラダーの内面を十分にコーティングしなかった。完成ブラダーの反発力がテストされ、バルーン壁の空気圧保持性について評価された。室温および低温の反発、および空気保持性の計量が表１に示されている。前記反発および空気保持性の結果は、実施例８と区別がなかった。
【００９３】
実施例１６：ネオプレンラテックスブラダーが、二トリルラテックスを基にしたバリアによって準備された。実施例８で準備されたブラダーは、その後、Ｒｅｉｃｈｏｌｄ，Ｉｎｃ．から商標名ＴＹＬＡＣ−６８０７３−００で販売されている二トリルラテックス水分散バリアでコーティングされた。この二トリルラテックス水分散バリアは、米国特許第７，０７８，４５３号で開示された二トリルラテックスバリアに類似するものであり、この参照により、その開示の全体が本明細書に組み込まれるものである。この膜は充填剤を含まず、参照のために作成されたものである。前記二トリルラテックスコーティングは、硬化ネオプレンラテックスブラダーの内面を均一にも十分にもコーティングしなかった。完成ブラダーの反発力がテストされ、バルーン壁の空気圧保持性について評価された。室温および低温の反発、および空気保持性の計量が表１に示されている。前記反発および空気保持性の結果は、実施例８と区別がなかった。
【００９４】
実施例１７：ネオプレンラテックスブラダーが、ネオプレンラテックスを基にしたバリアによって準備された。実施例８で準備されたブラダーは、その後、米国オハイオ州アクロンのＫｉｌｌｉａｎ  ＬａｔｅｘからＰｒｉｍｏ  Ｓｐｏｒｔ，Ｈｏｌｄｉｎｇｓ，ＬＬＣに登録された商標名Ｎｉｔｒｏｂｌｏｃｋ（登録商標）で販売されているネオプレンラテックス水分散バリア（ｎｅｏｐｒｅｎｅ  ｌａｔｅｘ  ｂａｒｒｉｅｒ  ｄｉｓｐｅｒｓｉｏｎ）でコーティングされた。このネオプレンラテックスは、米国特許第７，０７８，４５３号（実施例１３）で開示されたニートネオプレンラテックスバリアに類似するものであり、この参照により、その開示の全体が本明細書に組み込まれるものである。この膜は充填剤を含まず、参照のために作成されたものである。前記外部ネオプレンラテックスコーティングは、硬化ネオプレンラテックスブラダーの内面を均一に且つ十分にコーティングした。完成ブラダーの反発力がテストされ、バルーン壁の空気圧保持性について評価された。室温および低温の反発、および空気保持性の計量が表１に示されている。前記反発および空気保持性の結果は、実施例８と区別がなかった。
【００９５】
実施例１８：ネオプレンラテックスブラダーが、剥離粘土添加剤によって準備された。実施例８で準備されたブラダーが、剥離粘土およびネオプレンラテックスの懸濁液の薄いコーティングを適用することによって準備された。前記剥離粘土は、Ｓｏｕｔｈｅｒｎ  Ｃｌａｙ  Ｐｒｏｄｕｃｔｓ，Ｉｎｃから商品名Ｃｌｏｉｓｉｔｅ  Ｎａ＋で販売されている、２．５％固形の水性懸濁液として購入された。前記ネオプレンラテックス水分散バリアは、米国オハイオ州アクロンのＫｉｌｌｉａｎ  ＬａｔｅｘからＰｒｉｍｏ  Ｓｐｏｒｔ，Ｈｏｌｄｉｎｇｓ，ＬＬＣに登録された商標名Ｎｉｔｒｏｂｌｏｃｋ（登録商標）で販売されているものが購入された。混合物が、前記２つの水性材料のｐＨのバランスを取ながら、遅い剪断の下で混ぜ合わせることにより準備された。このネオプレンラテックスは、米国特許第７，０７８，４５３号（実施例１３〜２１）で開示された充填ネオプレンラテックスバリアと類似する。一層のネオプレンラテックスと一層の天然ゴムラテックスの積層を有する米国特許第６，５４４，６０８号といくらか類似して、ここでは、第１の層のバリアコーティングの後に、ニート（ｎｅａｔ）Ｎｉｔｒｏｂｌｏｃｋ（登録商標）ラテックスによって第２およびそれ以上の実質的増強がされた。これは、ネイプレンおよび剥離粘土バリアの内部コーティングをネオプレンブラダーの最奥の面に提供する。結果として生じる通気透過性は、驚くほど低かった。完成ブラダーの反発力がテストされ、バルーン壁の空気圧保持性について評価された。室温および低温の反発、および空気保持性の計量が表１に示されている。実施例８の結果と比較すると、前記反発に関しては違いが分かるほどではなかったが、前記空気圧保持性は改善された。
【００９６】
実施例１９：ネオプレンラテックスブラダーが、ゴム接着剤バリアによって準備された。実施例８で準備されたブラダーは、その後、キシレン（Ｘｙｌｅｎｅ）およびトルエン（Ｔｏｌｕｅｎｅ）に溶解するグリーン乾式粉砕ゴム化合物を有するゴム接着剤バリアコーティングで塗装された。このグリーン乾式粉砕ゴム化合物とキシレンとトルエンとのそれぞれの重量パーセントは６６％：１７％：１７％である。この膜は、カーボンブラック充填剤の相当な重量パーセントを含む。この膜は、相当な重量パーセントのカーボンブラック充填剤を含む。外部ブチルラテックスコーティングは、硬化ネオプレンラテックスブラダーの外面を均一に且つ十分にコーティングした。完成ブラダーの反発力がテストされ、バルーン壁の空気圧保持性について評価された。室温および低温の反発、および空気保持性の計量が表１に示されている。前記反発および空気保持性の結果は、実施例８と区別がなかった。
【００９７】
実施例２０：ネオプレンラテックスブラダーが、音響網状泡パッドによって準備された。実施例８で準備されたブラダーは、その後、浸漬成形工程と後硬化工程とを逆にして、複数の網状泡パッドがバルーンの内面に付着された。この発泡バッド取付けは、米国特許出願第１１／３６３，６１８号で開示された長期間の膨張および圧力制御を提供する（Ｐｒｏｖｉｄｅ  Ｌｏｎｇ  Ｔｅｒｍ  Ｉｎｆｌａｔｉｏｎ  ａｎｄ  Ｐｒｅｓｓｕｒｅ  Ｃｏｎｔｒｏｌ）膨張式物品を製造するのに有用である。このブラダーは、その後、裏返しにされ、残りの処理条件に従って後硬化された。完成成形バレーボールは、このプロトタイプで製造され、先行技術で記載された音波減衰特性が観察された。完成ブラダーの反発力がテストされ、バルーン壁の空気圧保持性について評価された。室温および低温の反発、および空気保持性の計量が表１に示されている。前記反発および空気保持性の結果は、実施例８と区別がなかった。
【００９８】
実施例２１：ネオプレンラテックスブラダーは、ラテックス浸漬溶液が３Ｍ，Ｉｎｃ．からの１０重量％（固形を基に）のＨ２０／１０００  Ｇｌａｓｓ  Ｍｉｃｒｏｓｐｈｅｒｅｓ（ガラスマイクロスフェア）を含有することを除いて、実施例８のように準備された。前記ネオプレンラテックス液がパドル混合によって攪拌されている状態の維持を確実にするため特別な注意を払った。さもなければ、前記ガラス球体が表面に浮遊し、凝結過程が起こった際に当該ガラス球体が適切な場所に存在しないことになる。完成ブラダーの反発力がテストされ、バルーン壁の空気圧保持性についての評価を行った。室温および低温の反発、および空気保持性の計量が表１に示されている。実施例８と比べて、反発は不足していたが、空気保持性の結果は、実施例８に比べてより優れていた。
【００９９】
実施例２２：幾つかの最も一般的なブラダー材料（発明の構成を含む）の測定が表１に提供されている。
【０１００】
反発テスト：
室温の反発高さテストのため、ペナルチメートブラダーは２０℃に調節される。次に、このペナルチメートブラダーは、コンクリート床に７３インチの高さから落とされる。ビデオカメラおよび前記ボールの背後の目盛りによって、第１および第２の跳ね返りの跳ね返り高さが書き留められる。この跳ね返りテストは、インチで平均反発高さを提供するため、少なくとも２回繰り返される。
【０１０１】
低温の反発高さテストのため、前記ペナルチメートブラダーをマイナス１０℃に設定された冷凍器の中に１０分間入れる。前記ブラダーは冷凍器から取り出され、前記室温の反発高さテストと同様に、テストが実行される。
【０１０２】
空気圧テスト：
空気圧保持性テストは、ブラダーサンプルによる水柱変位によって実施される。５０  ｐｓｉｇ空気圧力勾配が、２つのフランジ取付具に固定され、前記圧力勾配に対して垂直に位置される硬いワイヤースクリーンによって支持されるゴムブラダーサンプルの片側に適用される。前記領域は１．７６平方インチで固定される。こま撮りカメラが１時間間隔で水柱レベルを捕らえる。前記空気が前記柱目盛りを超えて水を移動させた後、経過時間数を各サンプルで観察され測定された水柱変位で割られる。これらの値は、前記試験の開始から終了の間の大気圧の変化によってのみ前記水が変位したことを示す対照実験によって検証されければならない。少なくとも３回（まさに数十回ぐらい）の繰り返しが平均されて、表に示される名目空気圧力保持性が提供される。これら空気圧力保持性値は、全てのサンプルが７５グラムのブラダー（最も偏在するサイズの膨張スポーツボールの業界標準）から作成されたものなので、厚みに対して正規化されない。ゴム密度の違いのため、幾つかのサンプルは他のものより厚いかまたは薄かったが、全ては７５グラムのブラダーからできたものである。
【０１０３】
一般に、ネオプレンラテックスは、特性のバランスにおいて他の全てのラテックス材料より優れている。ネオプレンラテックスは、特性のバランスにおいて他の全ての乾燥ゴム材料より優れている。本発明のネオプレンラテックスブラダーは、全ての特性の最善のバランスを提供している。
【０１０４】
【表５】
0005407084.tif 000006
【０１０５】
実施例２３：先行技術の周知の技術を使用して、ネオプレンラテックスがコーティングされた膨張式ブラダーが準備された。３つの試験が、下記の表に示すパラメータを使用して実行された。特に、金型羽（ｍｏｌｄ  ｆｌｉｇｈｔｓ）の数は４〜６の間の範囲であり、前記金型首径のサイズは１８〜２８ｍｍの範囲である。
【０１０６】
【表６】
0005407084.tif 000007
【０１０７】
以下の表は、３つの一般的な材料および本発明のネオプレンラテックスコーティングを使用した膨張式ブラダーの浸漬成形膜の結果を一覧にしている。
【０１０８】
【表７】
0005407084.tif 000008
【０１０９】
実施例２４：先行技術の周知の技術を使用して、ネオプレンラテックスがコーティングされた膨張式ブラダーが準備された。２つの試験が、下記の表に示すパラメータを使用して実行された。特に、金型羽の数は７〜８の間の範囲であり、前記金型首径のサイズは３８〜５０ｍｍの範囲である。
【０１１０】
【表８】
0005407084.tif 000009
【０１１１】
実施例２５：以下は、ネオプレンラテックスコーティングされた膨張式ブラダーを準備するための処方例を記載している。最初に、以下の表に従って５０．０ｇの混合物が用意された。６０％のネオプレンラテックスが最初に追加され、そして、表面が十分に動けるが、しかし渦を形成する前に十分な高さの設定で攪拌される。次に、攪拌しながら、他の成分が前記表の一覧に従ってゆっくりと追加される。各成分の追加の間の攪拌時間は、約２分である。
【０１１２】
【表９】
0005407084.tif 000010
【０１１３】
全ての前記成分が追加された後、その水溶液は、渦を発生させないで、約２時間攪拌される。その後で、前記攪拌は止められ、混合物はカバーされて、乾燥を防ぐために密閉される。前記混合物は、使用の前に１日間熟成される。
【図１】
0005407084.tif 000011
【図２】
0005407084.tif 000012
【図３】
0005407084.tif 000013
【図４】
0005407084.tif 000014
【図５】
0005407084.tif 000015
【図６】
0005407084.tif 000016
【図７】
0005407084.tif 000017
【図８】
0005407084.tif 000018
【図９】
0005407084.tif 000019
【図１０】
0005407084.tif 000020
【図１１】
0005407084.tif 000021
【図１２】
0005407084.tif 000022
【図１３】
0005407084.tif 000023
【図１４】
0005407084.tif 000024